(57)【要約】【課題】分散媒を適正化し、エネルギー受容体が分散媒を攻撃するラジカル反応の効率を向上させることができる光記録媒体を提供する。【解決手段】本発明の光記録媒体は、第一励起光が照射されて一重項励起状態に励起された後、項間交差により最低三重項励起状態に移行し、続いて第一励起光と波長の異なる第二励起光が照射されて、最低三重項励起状態より高い三重項励起状態に励起される二段階吸収体（Ａ）と、その二段階吸収体（Ａ）からエネルギーを受け取るエネルギー受容体（Ｂ）と、分散媒とを含む二段階励起吸収型記録媒体において、分散媒が、バインダーポリマー（Ｃ）と重合性モノマー（Ｄ）とを含有する。【選択図】なし【特許請求の範囲】
【請求項１】
第一励起光が照射されて一重項励起状態に励起された後、項間交差により最低三重項励起状態に移行し、続いて第一励起光と波長の異なる第二励起光が照射されて、最低三重項励起状態より高い三重項励起状態に励起される二段階吸収体（Ａ）と、その二段階吸収体（Ａ）からエネルギーを受け取るエネルギー受容体（Ｂ）と、分散媒とを含む二段階励起吸収型記録媒体において、
分散媒が、バインダーポリマー（Ｃ）と重合性モノマー（Ｄ）とを含有することを特徴とする光記録媒体。
【請求項２】
二段階吸収体（Ａ）が下記式（２−１）〜（２−５）のいずれかで表されるペンタチオフェンであることを特徴とする請求項１に記載の光記録媒体。
【化１】
2008233516.tif 000010
【請求項３】
エネルギー受容体（Ｂ）が、第一励起光および第二励起光の波長を吸収しないものであり、重合性モノマー（Ｄ）の重合開始剤となるものであることを特徴とする請求項１または２に記載の光記録媒体。
【請求項４】
エネルギー受容体（Ｂ）が、下記式（３−１）で表されるアジド系化合物であることを特徴とする請求項１〜３のいずれかに記載の光記録媒体。
【化２】
2008233516.tif 000011
【請求項５】
エネルギー受容体（Ｂ）が、下記式（４−１）または式（４−２）で表されるラジカル重合開始剤であることを特徴とする請求項１〜３のいずれかに記載の光記録媒体。
【化３】
2008233516.tif 000012
【請求項６】
重合性モノマー（Ｄ）が、ラジカル重合性モノマーであることを特徴とする請求項４または５に記載の光記録媒体。
【請求項７】
重合性モノマー（Ｄ）が、９，９−ジアリールフルオレン骨格を有するエチレン性不飽和単量体であることを特徴とする請求項６に記載の光記録媒体。
【請求項８】
エネルギー受容体（Ｂ）が、下記式（５）で表されるカチオン重合開始剤であることを特徴とする請求項１〜３のいずれかに記載の光記録媒体。
【化４】
2008233516.tif 000013
【請求項９】
重合性モノマー（Ｄ）が、カチオン重合性モノマーであることを特徴とする請求項８に記載の光記録媒体。
【請求項１０】
重合性モノマー（Ｄ）の屈折率が、バインダーポリマー（Ｃ）の屈折率と０．００１以上異なることを特徴とする請求項１〜９のいずれかに記載の光記録媒体。
【発明の詳細な説明】
【技術分野】
【０００１】
本発明は、参照光および物体光と異なる波長のゲート光を同時に照射した場合のみ、参照光と物体光とがなす干渉パターンの明暗の強度分布を屈折率の変化として記録できる二段階吸収型の光記録媒体に関する。
【背景技術】
【０００２】
ホログラムメモリとして、一段階吸収型のホログラムメモリ、すなわち、光記録媒体にデータを載せた物体光と参照光を同時に照射して干渉縞を形成させ、干渉縞の強度分布をデータとして保存し（光記録）、次に参照光を照射して回折光を生成させ、回折光からデータを再生するホログラムメモリが知られている（非特許文献１）。
一段階吸収型の光記録媒体に使用されるホログラム記録媒体（フォトポリマー）としては、種々の物が開発されている（例えば、特許文献１〜７、非特許文献２〜４）。
【０００３】
しかし、これまでのホログラフィックメモリーの開発状況から判断すると、その容量は２００ＧＢ（Ｇｉｇａｂｙｔｅ）程度が限界であり、近年の大容量化への要望に応えるには、媒体の構造を単層とするのでは限界がある。かかる限界を打破する有力な方法の１つとして、複数の記録層を積層することが挙げられる。複数の記録層からなる記録媒体においてホログラムを書き込み、読み出す方法としては、ゲート光照射によって選択した層にのみ、参照光と物体光とを照射してホログラムを書き込み、読み出すという二段階吸収型のホログラムを用いる方法が提案されている。二段階吸収型のホログラムを構成する材料としては、非特許文献５に、ビアセチル（ブタン−２，３−ジオン）をシアノアクリレートに添加したものが提案されている。
【０００４】
非特許文献５に記載のビアセチルを用いる方法では、第一励起光（＝ゲート光）と第二励起光（＝物体光＋参照光）とを照射することにより、ビアセチルが高励起の三重項励起状態（Ｔｎ）に励起して構造変化を起こす。その結果、物体光と参照光とが作る干渉縞が媒質内（シアノアクリレート）の屈折率変化として定着され、ホログラムの記録・再生が可能となる。しかしながら、材料自体の効率が低いことから、実用には程遠いのが実用である。
【０００５】
そこで、ビアセチルを用いたホログラムを改善する試みが進められており、ビアセチルのように一分子に全ての過程を行わせるのではなくて、吸収過程と反応過程とを機能分担させる方式が提案されている。
従来の機能分担式の二段階吸収型の光記録媒体としては、三重項励起状態に励起された二段階吸収体からエネルギー受容体にエネルギーが移動して、エネルギー受容体が化学変化を起こして、屈折率を変化させるものが知られていた。このような光記録媒体では、エネルギー受容体の濃度により屈折率変化が制限される。エネルギー受容体の濃度は高々数質量％しかないことから、屈折率変化が小さく、従って光記録媒体の回折効率、感度も低かった。
また、二段階吸収型の光記録媒体として、図１に示すように、三重項励起状態に励起した二段階吸収体からエネルギー受容体にエネルギーが移動し、これにより活性化したエネルギー受容体が分散媒を攻撃することにより、物体光と参照光との干渉縞を分散媒に定着させるものが提案されている。例えば、特許文献８には、二段階吸収体としてオリゴチオフェンを用い、エネルギー受容体としてアジド化合物（東洋合成工業社製ＤＺＤＳ）を用い、これらを混合し、その混合体を分散媒（バインダ）であるシクロオレフィンポリマー（日本ゼオン社製ゼオネックス）に分散させた例が記載されている。この光記録媒体では、ビアセチルを用いたものに比べて回折効率が２桁以上高くなっている。
【特許文献１】特開２００５−２７５３８９号公報
【特許文献２】特開２００５−１４０８５２号公報
【特許文献３】特開２００５−１４０８４９号公報
【特許文献４】特開２００１−１２５４７４号公報
【特許文献５】国際公開第０３／０８１３４４号パンフレット
【特許文献６】特開２００４−１３８６８６号公報
【特許文献７】特開２００６−１１３１６４号公報
【特許文献８】特開２００６−２９３２９２号公報
【非特許文献１】志村努著、ホログラフィックメモリー、「Ｏ ｐｌｕｓ Ｅ」、２００３年４月、p.385-390
【非特許文献２】Yasuo Tomita  and Kouji Furushima“Organic nanoparticle ”hyperbranched polymer…-dispersed photopolymersfor volume holographic storage,”  APPLIED PHYSICS LETTERS 88, 071103 2006
【非特許文献３】Yasuo Tomita and Naoaki SuzukiKatsumi Chikama ”Holographic manipulation of nanoparticledistribution morphology in nanoparticle-dispersed photopolymers,” OPTICS LETTERS, April 15, 2005 / Vol. 30, No. 8 / p. 839
【非特許文献４】D. A. Waldman, H.Y. S. Li, and E. A. Cetin, “Holographic recording properties in thick films of ULSH-500 Photopolymer, “ SPIE- The international society for optical engineering, Proceedings of SPIE pp. 88-103. (28-29 January 1998, San Jose, California )
【非特許文献５】Chr.Brauchleら、「OPTICS  LETTERS」、Vol.7、No.4、1982年4月、p.177−179
【発明の開示】
【発明が解決しようとする課題】
【０００６】
しかしながら、特許文献８に記載のオリゴチオフェン等を用いた機能分担タイプの媒体を用いても、ホログラムメモリを実用化するに至っていない。
機能分担タイプでは、（１）二段階吸収体の光吸収効率、（２）三重項励起した二段階吸収体からエネルギー受容体へのエネルギー移動の効率、（３）活性化したエネルギー受容体が分散媒を攻撃する反応の効率が、回折効率向上の鍵を握っている。したがって、これらの３要因の適正化を図れば、さらに回折効率が増大する可能性がある。
本発明は、前記３要因のうち、（３）活性化したエネルギー受容体が分散媒を攻撃する反応の効率を向上させることにより、回折効率を向上させた二段階吸収型の光記録媒体を提供することを目的とする。
【課題を解決するための手段】
【０００７】
二段階吸収型では、二段階吸収体のＴｎ状態からエネルギー受容体に励起エネルギーと三重項の両方が移動した後、エネルギー受容体が隣接分子に対してラジカル反応を起こして分散媒を攻撃する。本発明では、分散媒を適正化し、エネルギー受容体が分散媒を攻撃するラジカル反応の効率を向上させて、前記課題を解決している。
【０００８】
具体的には、本発明は、以下の態様を包含する。
［１］  第一励起光が照射されて一重項励起状態に励起された後、項間交差により最低三重項励起状態に移行し、続いて第一励起光と波長の異なる第二励起光が照射されて、最低三重項励起状態より高い三重項励起状態に励起される二段階吸収体（Ａ）と、その二段階吸収体（Ａ）からエネルギーを受け取るエネルギー受容体（Ｂ）と、分散媒とを含む二段階励起吸収型記録媒体において、
分散媒が、バインダーポリマー（Ｃ）と重合性モノマー（Ｄ）とを含有することを特徴とする光記録媒体。
［２］  二段階吸収体（Ａ）が下記式（２−１）〜（２−５）のいずれかで表されるペンタチオフェンであることを特徴とする［１］に記載の光記録媒体
【０００９】
【化１】
2008233516.tif 000002
【００１０】
［３］  エネルギー受容体（Ｂ）が、第一励起光および第二励起光の波長を吸収しないものであり、重合性モノマー（Ｄ）の重合開始剤となるものであることを特徴とする［１］または［２］に記載の光記録媒体。
［４］  エネルギー受容体（Ｂ）が、下記式（３−１）で表されるアジド系化合物であることを特徴とする［１］〜［３］のいずれかに記載の光記録媒体。
【００１１】
【化２】
2008233516.tif 000003
【００１２】
［５］  エネルギー受容体（Ｂ）が、下記式（４−１）または式（４−２）で表されるラジカル重合開始剤であることを特徴とする［１］〜［３］のいずれかに記載の光記録媒体。
【００１３】
【化３】
2008233516.tif 000004
【００１４】
［６］  重合性モノマー（Ｄ）が、ラジカル重合性モノマーであることを特徴とする［４］または［５］に記載の光記録媒体。
［７］  重合性モノマー（Ｄ）が、９，９−ジアリールフルオレン骨格を有するエチレン性不飽和単量体であることを特徴とする［６］に記載の光記録媒体。
［８］  エネルギー受容体（Ｂ）が、下記式（５）で表されるカチオン重合開始剤であることを特徴とする［１］〜［３］のいずれかに記載の光記録媒体。
【００１５】
【化４】
2008233516.tif 000005
【００１６】
［９］  重合性モノマー（Ｄ）が、カチオン重合性モノマーであることを特徴とする［８］に記載の光記録媒体。
［１０］  重合性モノマー（Ｄ）の屈折率が、バインダーポリマー（Ｃ）の屈折率と０．００１以上異なることを特徴とする［１］〜［９］のいずれかに記載の光記録媒体。
【発明の効果】
【００１７】
本発明の光記録媒体では、第一励起光と第二励起光が同時に照射されると、オリゴチオフェンからなる二段階吸収体（Ａ）が三重項励起状態に励起される。次いで、二段階吸収体（Ａ）のエネルギーがエネルギー受容体（Ｂ）に移動し、さらにこのエネルギー受容体（Ｂ）が、いわば反応開始剤として働き、屈折率の高い（あるいは低い）重合性モノマー（Ｄ）が重合を開始する。モノマーが重合した明部ではモノマーが消費されて、暗部のモノマーが明部に拡散して流入しさらに重合が進む。屈折率の高い（あるいは低い）モノマーは屈折率の高い（あるいは低い）ポリマーになり、明部は屈折率が高く（あるいは低く）、暗部は屈折率が低くなる（あるいは高くなる）。これにより、従来の二段階吸収型の光記録媒体よりも大きな屈折率変化が得られるようになり、回折効率、感度を大幅に向上させることができる。
重合性モノマー（Ｄ）の屈折率がバインダーポリマー（Ｃ）の屈折率と０．００１以上異なれば、明部の屈折率と暗部の屈折率の差△ｎがより大きくなるため、回折効率をより向上させることができる。
【００１８】
本発明の光記録媒体は、ホログラムメモリのみならず、二段階吸収のプロセスにより、媒体内部の任意のスポット（＝ドット）あるいはラインにて、通常の屈折率変化を低パワーで起こさせる用途にも適用可能である。この場合には、第一励起光と第二励起光の２つのビームの交差した場所で大きく屈折率が変化する。たとえば、３次元媒体において２つのビームの重なった任意のスポット、ラインで屈折率変化を起こさせることが可能になる。したがって、光記録媒体を多層に並べたり、厚膜化したりすることで、異なる波長の光が交差した部分のみで屈折率が変化させることができる。よって、立体光導波路、立体光回路、３次元ディスプレイなどにも展開できる。
【発明を実施するための最良の形態】
【００１９】
以下、本発明の光記録媒体について、ホログラムメモリへの適用を中心に説明する。
本発明の光記録媒体は、二段階吸収体（Ａ）と、反応開始剤となるエネルギー受容体（Ｂ）と、分散媒とを必須成分として含有するものである。
分散媒は、バインダーポリマー（Ｃ）および重合性モノマー（Ｄ）を含有するものである。
【００２０】
［二段階吸収体（Ａ）］
二段階吸収体（Ａ）は、第一励起光が照射されて一重項励起状態に励起された後、項間交差により最低三重項励起状態に移行し、続いて第一励起光と波長の異なる第二励起光が照射されて、最低三重項励起状態より高い三重項励起状態に励起されるものである。
二段階吸収体（Ａ）としては特に制限されないが、エネルギー供与体としての機能をより発揮しやすい点で、下記式（１−１）〜（１−４）のいずれかで表されるオリゴチオフェン系化合物が好ましい。
【００２１】
【化５】
2008233516.tif 000006
【００２２】
前記式（１−１）〜（１−４）において、X１〜X６，X７ａ〜X７ｂ，X８ａ〜X８ｄ，X９ａ〜X９ｆは、水素原子、アルキル基、アルキル基の一部の炭素原子をケイ素原子と置き換えた基、ハロゲン、水酸基、アルキルオキシ基、アリールオキシ基、ジアルキルアミノ基である。X１〜X６，X７ａ〜X７ｂ，X８ａ〜X８ｄ，X９ａ〜X９ｆは、各々、同じであってもよいし、異なってもよい。
【００２３】
これらの中でも、２つの波長帯で効率よく光吸収するに際して商業的に入手容易な半導体レーザを使用できる光吸収特性を有することから、エネルギー供与体としての機能をより発揮することから、下記式（２）で表されるオリゴチオフェン系化合物がより好ましい。この式（２）で表される化合物は、式（１−４）に示される化合物であって、Ｘ２＝Ｘ３＝Ｘ４＝Ｘ５＝Ｘ９ａ＝Ｘ９ｂ＝Ｘ９ｃ＝Ｘ９ｄ＝Ｘ９ｅ＝Ｘ９ｆ＝水素原子であり、Ｘ１がＳｉ（Ｒ１）（Ｒ２）（Ｒ３）であり、Ｘ６がＳｉ（Ｒ４）（Ｒ５）（Ｒ６）のものである。また、Ｒ１〜Ｒ６は、水素原子、アルキル基、ハロゲン、水酸基、アルキルオキシ基、アリールオキシ基、ジアルキルアミノ基よりなる群から選ばれるいずれか１種の基を示す。Ｒ１〜Ｒ６は、各々、同じであってもよいし、異なってもよい。
【００２４】
【化６】
2008233516.tif 000007
【００２５】
式（２）に示されるオリゴチオフェン系化合物の具体例としては、上記式（２−１）〜（２−５）のいずれかで表されるペンタチオフェン化合物が挙げられる。
【００２６】
上記オリゴチオフェン系化合物の中でも、Ｒ１１〜Ｒ１６が、各々独立して、炭素数１〜２のアルキル基、炭素数６〜１０のアルキル基、アリール基、アルケニル基、アルキニル基、アルコキシ基、ピリジル基、チオフェン環である化合物が好ましい。このような化合物は、エネルギー供与体としての機能をより顕著に発揮する。このような具体例としては、式（２−２）で表される化合物、式（２−３）で表される化合物が挙げられる。
【００２７】
［エネルギー受容体（Ｂ）］
エネルギー受容体（Ｂ）は、三重項励起状態の二段階吸収体（Ａ）からエネルギーを受容でき、分散媒の反応開始剤になるものである。
エネルギー受容体（Ｂ）としては、第一励起光および第二励起光の波長を吸収しないものであり、重合性モノマー（Ｄ）の重合開始剤となるものであることが好ましい。エネルギー受容体（Ｂ）が、第一励起光および第二励起光の波長を吸収しないものであれば、二段階吸収によってより容易に光記録できる。また、エネルギー受容体（Ｂ）が重合性モノマー（Ｄ）の重合開始剤であれば、重合性モノマーをより容易に重合させることができる。
このようなエネルギー受容体（Ｂ）の具体例としては、上記式（３）で表されるアジド系化合物が挙げられる。
【００２８】
【化７】
2008233516.tif 000008
【００２９】
式（３）中、Ｙは、アルキル基、ハロゲン、アジド基、スルホニル基、アリール基、水酸基及びアルコキシ基よりなる群から選ばれる少なくとも１種の基を有する基、又は水素原子を示す。
このようなアジド系化合物の具体例としては、上記式（３−１）で表されるアジド系化合物があげられる。このアジド系化合物は、式（３）のＹがアジド基を有する基である。
【００３０】
前記アジド系化合物からなるエネルギー受容体では、光照射された部分で、三重項ナイトレンが生じる。この三重項ナイトレンが、二段階吸収体（Ａ）およびエネルギー受容体（Ｂ）を分散させるバインダーポリマー（Ｃ）において構造変化を生じさせ、また、反応開始剤となって、ラジカル重合性モノマー（Ｄ）のラジカル重合を開始させる。
【００３１】
また、エネルギー受容体（Ｂ）として、容易に回折効率を向上させることができるため、上記式（４−１）で表されるラジカル重合開始剤（２，２−ジメトキシ−２−フェニルアセトフェノン、チバ・スペシャルティ・ケミカルズ社製イルガキュア６５１）、上記式（４−２）で表されるラジカル重合開始剤（２−ヒドロキシ−２−メチル−１−フェニル−プロパン−１−オン、チバ・スペシャルティ・ケミカルズ社製ダロキュア１１７３）、上記式（５）で表されるカチオン性重合開始剤（ビス（デシルフェニル）ヨードニウム  ヘキサフルオロフォスフェート、ビス（ドデシルフェニル）ヨードニウム  ヘキサフルオロフォスフェート）が好ましい。
【００３２】
エネルギー受容体（Ｂ）の具体例としては、上記のもの以外に、３，３−ジアジドフェニルスルホン、２，２−ジメチル−２−ヒドロキシアセトフェノン、ヘキサアリールビスイミダゾール、テトラ（ｔ−ブチルペルオキシカルボニル）ベンゾフェノン、ビス（メチルフェニル）ヨードニウム  テトラキス（ペンタフルオロフェニル）ボレート、ジクロロジフェニルヨードニウム  テトラフルオロボレート、ビス（ｔ−ブチルフェニル）ヨードニウム  ヘキサフルオロアンチモネート、トリフェニルスルホニウム  ヘキサフルオロフォスフェートなどが挙げられる。
【００３３】
［バインダーポリマー（Ｃ）］
バインダーポリマー（Ｃ）としては、例えば、ポリビニルアセテート、セルロースアセテート、セルローストリアセテート、セルロースアセテートブチラート、セルロースアセテートプロピレート、ポリビニルブチラート、ポリビニルホルマール、ポリビニルカルバゾール、ポリアクリル酸、ポリメタクリル酸、ポリメタクリレート、ポリメチルメタクリレート、メチルメタクリレート共重合体、ポリエチルアクリレート、ポリブチルアクリレート、ポリメタクリロニトリル、ポリエチルメタクリレート、ポリブチルメタクリレート、ポリアクリロニトリル、ポリ−１，２−ジクロロエチレン、ポリメチルフェニルシロキサン、エチレン−酢酸ビニル共重合体、ポリ−α−ビニルナフタレート、ポリジアリールフタレート、ポリカーボネート、ポリスチレン、ポリメチルスチレン、ポリ−ｐ−フェニルスチレン、ポリ−２，５−ジクロロスチレン、ポリ−ｐ−クロロスチレン、ポリアリレート、ポリサルホン、ポリエーテルサルホン、スチレン−アクリロニトリル共重合体、スチレン−ブタジエン共重合体、スチレン−無水マレイン酸共重合体、ポリエチレン、ポリ塩化ビニル、ポリプロピレン、ポリエチレンテレフタレート、ポリビニルピロリドン、ポリ塩化ビニリデン、水素化スチレン−ブタジエン−スチレン共重合体、ポリフッ化ビニリデン、脂環式アクリル樹脂（例えば、日立化成社製オプトレッツ）、脂環式オレフィン樹脂（例えば、三井化学社製アペル、日本ゼオン社製ゼオネックス、ＪＳＲ社製アートン）等が挙げられる。
【００３４】
［重合性モノマー（Ｄ）］
重合性モノマー（Ｄ）は、エネルギー受容体（Ｂ）からエネルギーを受け取って重合を開始するものであり、バインダーポリマー（Ｃ）と屈折率が異なるものである。
重合性モノマー（Ｄ）としては、回折効率をより向上させることができるため、エネルギー受容体（Ｂ）であるアジド化合物またはラジカル重合開始剤によって容易にラジカル重合を開始するラジカル重合性モノマーであることが好ましい。
さらに、重合性モノマー（Ｄ）としては、９，９−ジアリールフルオレン骨格を有するエチレン性不飽和単量体であることがより好ましい。９，９−ジアリールフルオレン骨格を有するエチレン性不飽和単量体としては、式（６）で表される９，９−ジアリールフルオレン含有ジアクリルモノマーが挙げられる。
【００３５】
【化８】
2008233516.tif 000009
【００３６】
式（６）中、Ｒ２１およびＲ２２は、各々独立して、１価の有機基を表し、そのうち少なくとも一方は末端に（メタ）アクリロイル基または（メタ）アクリロイルオキシ基を有する。Ｒ２１およびＲ２２のうち、（メタ）アクリロイル基または（メタ）アクリロイルオキシ基を有しない有機基は、炭素数１〜３の低級アルキル基であってよい。
Ｍ１およびＭ２は、各々独立して、−（ＯＲ）ｎ−（Ｒは水酸基を有してもよい低級アルキレン基、ｎは０〜２のいずれかの整数）で示される２価の有機基または単結合を表す。
Ｘ１およびＸ２は、各々独立して、水素原子または低級アルキル基（具体的には、メチル、エチル、プロピル等の炭素数１〜５のアルキル基）を表す。
Ｍ１およびＭ２の−（ＯＲ）ｎ−において、低級アルキレン基Ｒの炭素数は好ましくは１〜３、より好ましくは１〜２である。ｎが２である場合、２つのＲは同一であってもよいし異なっていてもよい。ＯＲとしては、オキシメチレン、オキシエチレン、オキシプロピレン、オキシブチレンなどが例示され、（ＯＲ）２としては、ジオキシメチレン、ジオキシエチレン、オキシエチレンオキシプロピレン（プロポキシエトキシ）等が例示される。低級アルキレン基Ｒが水酸基を有している場合、水酸基は同アルキレン基のどの位置にあってもよい。水酸基を有するアルキレンとしては、例えば、（２−ヒドロキシ）プロピレンが挙げられる。
【００３７】
重合性モノマー（Ｄ）として、上記９，９−ジアリールフルオレン含有ジアクリルモノマーを使用する場合には、バインダーポリマー（Ｃ）として当該モノマーとの相性に優れるジアリルフタレートプレポリマー等を用いることが好ましい。９，９−ジアリールフルオレン含有ジアクリルモノマーとジアリルフタレートプレポリマーは、ホログラム用として好適である。
【００３８】
重合性モノマー（Ｄ）の屈折率は、ホログラム記録がより容易になることから、バインダーポリマー（Ｃ）の屈折率よりも０．００１以上異なることが好ましい。すなわち、［重合性モノマー（Ｄ）の屈折率］−［バインダーポリマー（Ｃ）の屈折率］≧０．００１、［重合性モノマー（Ｄ）の屈折率］−［バインダーポリマー（Ｃ）の屈折率］≦−０．００１であることが好ましい。
【００３９】
重合性モノマー（Ｄ）の具体例としては、ジアリールフルオレン含有ジアクリルモノマー以外には、２−フェノキシエチルアクリレート、ｐ−クロロフェニルアクリレート、Ｎ−ビニルカルバゾール、Ｎ−フェニルマレイミド、１，３−ビス［２−（３・７−オキサビシクロ［４．１．０］ヘプチル）エチル］−テトラメチルジシロキサン、ｐ−（ｔ−ブチル）フェニルグリシジルエーテル、ジブロモフェニルグリシジルエーテル、エポキシシクロヘキシルオキシランなどが挙げられる。
【００４０】
［他の成分］
本発明の光記録媒体は、例えば、強色増感剤、可塑剤、カチオン重合性モノマーを任意成分として含有して、感度、定着性、透明性、耐熱性を向上させることができる。ただし、二段階吸収体プロセス、エネルギー移動プロセスを阻害しない限りにおいてのみ含有することができる。
強色増感剤としては、ホログラム記録時に使用するレーザが発振する波長の光を吸収しないものが好ましい。また、二段階吸収体（Ａ）を含まなかった場合に、それ自身がエネルギー受容体（Ｂ）に対して分光増感作用を示さないものが好ましい。
可塑剤としては、二段階吸収体（Ａ）、エネルギー受容体（Ｂ）、バインダーポリマー（Ｃ）および重合性モノマー（Ｄ）と反応しないものが使用される。
カチオン重合性モノマーとしては、他のいずれの成分とも相溶性がよく、ラジカル重合性モノマー（Ｂ）よりも屈折率が大幅に低く、常温常圧で液体であるものが好ましい。このようなカチオン重合性モノマーを用いれば、ホログラム記録前では全組成物が十分に相溶しているが、ホログラム記録が開始されるとともに重合性モノマー（Ｄ）の拡散移動が起こりやすくなる。さらに、屈折率が低いものを選択することによって、重合性モノマー（Ｄ）の拡散移動によるカチオン重合性モノマーとの分離において、両者の間でわずかな分離しか起こらなくても、大きな屈折率差（屈折率変調）を得ることができる。
さらに、本発明の光記録媒体には、貯蔵安定剤が含まれてもよい。ただし、光記録媒体の作製の後、直ちに光記憶の操作を行う場合には、貯蔵安定剤を含有させる必要はない。
【００４１】
［形状］
光記録媒体はガラス基板上に形成することが好ましい。光記録媒体をガラス基板上に形成するためには、例えば、上記（Ａ）〜（Ｄ）成分を含む液を、例えば、ガラス基板等の上に塗布し、乾燥させる方法が採られる。
基板への塗布方法としては、例えば、ブレードコート法以外に、スピンコート法、スプレー法、ワイヤーバー法、インクジェット法等を適用することができる。
また、（Ａ）〜（Ｄ）成分を含む層の表面にポリエチレンテレフタレートフィルム等の保護フィルムを積層してもよい。
【実施例】
【００４２】
以下、従来例および実施例により、本発明をさらに具体的に説明する。
（従来例１）
ペンタチオフェンとＤＺＤＳ混合体（モル比１:６．４）をシクロオレフィンポリマー（日本ゼオン社製ゼオネックス）またはポリメチルメタクリレート（ＰＭＭＡ）に分散させた二段階吸収型の光記憶媒体を作製した。
この光記憶媒体についてホログラム実験を行い、回折効率の照射時間依存性を測定した。その結果を図２に示す。
ホログラム実験を行った実験装置は、図３に示すような、第一励起光Ｌ１を発生させる第１のレーザ発生器１と、第二励起光Ｌ２を発生させる第２のレーザ発生器２と、第二励起光Ｌ２を物体光Ｌ２１と参照光Ｌ２２とに分離するビームスプリッター３と、第一励起光Ｌ１と物体光Ｌ２１と参照光Ｌ２２とを光記憶媒体の試料Ｓに当てるためのレンズ５と、回折効率を測定するためのフィルタ６、スリット７およびパワーメーター８とを備えるものである。また、試料Ｓからの光をビームスプリッター９を介して撮像するカメラ１０も備えている。
なお、第一励起光Ｌ１には波長４１０ｎｍのＧａＮレーザ（連続光）を用い、第二励起光Ｌ２には、波長６６０ｎｍの半導体励起固体レーザ（連続光）を用いた。物体光Ｌ２１と参照光Ｌ２２とのなす角度は２度とした。試料Ｓへの入射光のスポットサイズは２４０μｍとした。入射光の強度は、第一励起光が０．０５Ｗ／ｃｍ２、第二励起光が、参照光、物体光ともに２０Ｗ／ｃｍ２とした。光記録媒体の試料の厚みは５００μｍとした。
二段階吸収型のホログラム実験では、光記録媒体の試料Ｓを所定の位置に設置し、これに、第１のレーザ発生器１から第一励起光Ｌ１であるゲート光を照射して、第一励起させる。次いで、第２のレーザ発生器２から第二励起光Ｌ２を発生させ、これをビームスプリッター３により物体光Ｌ２１と参照光Ｌ２２とに分け、それぞれを光記録媒体に照射する。これにより、ゲート光により第一励起された記憶可能な状態にあるエリアにおいて、物体光と参照光とにより生じる干渉縞が、光記録媒体の試料Ｓ内に屈折率変化として定着される。その定着された干渉縞から回折される参照光の割合を測定することにより、光記録媒体としての性能を知ることができる。図３における実験装置では、物体光を一時遮断し、参照光が試料Ｓ内に形成した干渉縞に回折される割合を、パワーメーター８により測定することにより回折効率を測定することができる。
回折効率は、分散媒の種類によって大きく異なり、シクロオレフィンポリマーからなるものは、ＰＭＭＡからなるものに比べて、１桁高い回折効率が観測された。したがって、ラジカル反応を促進させるためには、シクロオレフィンポリマーからなるものの方が有利であることが分かったが、シクロオレフィンポリマーからなるものでも充分とはいえない。
なお、第一励起光を照射しない実験も行ってみたが、第二励起光の強度を上げても回折格子を光記憶媒体に書き込むことはできなかった。
【００４３】
（実施例１）
二段階吸収体（Ａ）として式（２−４）のビス（ジメチル−ｔ−ブチルシリル）ペンタチオフェンを０．０１ｇ、エネルギー受容体（Ｂ）として式（３−１）のＤＺＤＳアジド（東洋合成工業製）を０．０５ｇ、バインダーポリマー（Ｃ）として、酢酸ビニルポリマー（キシダ化学社製、「酢酸ビニルポリマー」、重合度５００、ポリマーの屈折率：１．４３）を２．５ｇ、重合性モノマー（Ｄ）として、常温常圧で粘調液体であるビスフェノキシエタノールフルオレンジアクリレート（大阪ガス社製、「ＢＰＥＦＡ」、単体の屈折率：１．６１）を２．２ｇ、強色増感剤として二段階吸収体（Ａ）と等モル数のベーススチリル系色素（日本感光色素社製、ＮＫ１８１９）を０．００３５ｇ、可塑剤としてジエチルアセテート（和光純薬社製、「ＡＤＥ」、屈折率：１．４２）を１．０ｇ、および溶媒としてアセトン１０ｇを常温で混合して、ホログラム記録材料組成物を調製した。
得られたホログラム記録材料組成物を、４０ｍｍ×４０ｍｍのガラス基板（厚さ約１ｍｍ）の片面に、乾燥後の厚みが２５μｍになるようにスピンコートにより塗布し、加熱（４０℃）、減圧処理を施し、塗布層より溶媒を除去して、基板と記録層からなる光記録用積層体を得た。この積層体の記録層に厚み５０μｍのポリエチレンテレフタレートフィルム（以下、ＰＥＴフィルムという。）を積層して、光記録媒体を得た。
【００４４】
実施例１で得られた光記録媒体について、図２に示す実験装置を用いてホログラム実験を行い、回折効率の時間依存性を測定した。その結果を図４に示す。
この結果より、照射時間２分で、回折効率が５％に達することが分かった。すなわち、図２に示す従来例の結果に比べて、回折効率が大幅に向上することがわかった。
【００４５】
（従来例２）
実施例１における分散媒をゼオネックスのみに変更し、ビス（ジメチル−ｔ−ブチルシリル）ペンタチオフェンが０．３質量％、ＤＺＤＳアジドが１．９質量％含まれるようにした。記録層の厚みを２５０μｍにしたこと以外は実施例１と同様にして、光記録媒体を得た。この光記録媒体を用いて、ホログラム実験を行った結果を図５に示す。
図４の結果と図５の結果との比較により、実施例１の光記録媒体の回折効率は、従来例２の光記録媒体に比べて、回折効率が５桁向上したことが分かる。また、図示しないが、ビアセチルとの比較では、回折効率が８桁以上向上したことも確認された。
【００４６】
なお、実施例１および従来例２の両方において、ホログラム実験の際に、（１）第一励起光を遮断し、第二励起光（参照光と物体光の双方）のみを入射した場合、および、（２）第一励起光を照射し、第二励起光のうち、物体光あるいは参照光のどちらか一方のみを照射した場合には、回折効率の増加は見られなかった。第一励起光と第二励起光（参照光と物体光の双方）との３ビームがサンプルに照射したときのみ、干渉縞が生成して物体光の回折が観測されたという本結果は、本発明の光記録媒体内には、二段階吸収過程を経て干渉縞が形成されたことを示している。
【００４７】
（実施例２）
二段階吸収体（Ａ）として式（２−４）のビス（ジメチル−ｔ−ブチルシリル）ペンタチオフェン０．０１ｇ、エネルギー受容体（Ｂ）として式（３−１）のＤＺＤＳアジド（東洋合成工業製）０．０５ｇ（組成物に全量に対する重量百分率：６．５重量％）、バインダーポリマー（Ｃ）としてポリメチルメタクリレート（単体の屈折率：１．４９）１．２５ｇ（３２．６重量％）、重合性モノマー（Ｄ）として常温常圧で固体である、９，９−ビス［４−（３−アクリロイルオキシ−２−ヒドロキシ）プロポキシフェニル］フルオレン（式（６）の化合物、単体の屈折率：１．６３）１．０８ｇ（２８．１重量％）、カチオン重合性モノマーとしてエチレングリコールジグリシジルエーテル（単体の屈折率：１．４６）１．０５ｇ（２７．４重量％）、光カチオン重合開始剤としてトリアリールスルホニウム系化合物（旭電化工業社製、「ＳＰ−１７０」、塩化ヘキサフルオロアンチモネート）０．２ｇ（５．２重量％）、および溶媒としてアセトン５ｇを常温で混合して、ホログラム記録材料組成物を調製した。
このホログラム記録材料組成物を、６０ｍｍ×６０ｍｍのガラス基板（厚さ約１ｍｍ）の片面に、乾燥後の厚みが１５〜２０μｍになるようにスピンコートにより塗布し、減圧下で加熱減圧処理を施し、塗布層より溶媒を除去して、基板と記録層からなる光記録用積層体を得た。この積層体の記録層に厚み５０μｍのＰＥＴフィルムを積層して、光記録媒体を得た。
【００４８】
（実施例３）
二段階吸収体（Ａ）として式（２−４）のビス（ジメチル−ｔ−ブチルシリル）ペンタチオフェンを０．０１ｇ、エネルギー受容体（Ｂ）として式（３−１）のＤＺＤＳアジド（東洋合成工業製）を０．０５ｇ、バインダーポリマー（Ｃ）としてセルロースアセテートブチレート（Ａｌｄｒｉｃｈ社製、Ｍｎ：３万）を５．０ｇ、重合性モノマー（Ｄ）としてフェノキシエチルアクリレート（共栄社化学製、ライトアクリレートＰＯ−Ａ）を４．６ｇ、貯蔵安定剤として４−メトキシフェノールを０．００１ｇ、および溶媒としてアセトン２０ｇを常温で混合して、ホログラム記録材料組成物を調製した。
この組成物を６０ｍｍ×６０ｍｍのガラス基板（厚さ約１ｍｍ）の片面に、乾燥後の厚みがおよそ１５μｍになるようにスピンコートにより塗布し、加熱減圧処理を施し、塗布層から溶媒を除去して、基板と記録層からなる光記録用積層体を得た。
この積層体の記録層に厚み５０μｍのＰＥＴフィルムを積層して、光記録媒体を得た。
【００４９】
実施例２の光記録媒体及び実施例３の光記録媒体を用いて、実施例１と同様にしてホログラム実験を行った。観測された回折効率は、実施例１と同様の結果となった。
【００５０】
（実施例４）
二段階吸収体（Ａ）として式（２−４）のビス（ジメチ−ｔ−ブチルシリル）ペンタチオフェン０．０１ｇをテトラヒドロフラン（ＴＨＦ）１ｇに溶かし、６０℃で加熱した。不溶解分はろ過により取り除き、その後、エネルギー受容体（Ｂ）として式（３−１）のＤＺＤＳアジド（東洋合成工業製）０．０５ｇを添加して混合した。この混合体に、光増感色素および反応開始剤が含まれておらず、バインダーポリマー（Ｃ）と重合性モノマー（Ｄ）とが含まれている市販品のフォトポリマーＴＰ−１Ｇ（ダイソー社製）によく混合させて、ホログラム記録材料組成物を調製した。
本例で用いたダイソー社製フォトポリマーＴＰ−１Ｇは、屈折率が低い有機溶媒に可溶なバインダーポリマー（Ｃ）と、９，９−ジアリールフルオレン骨格を有し、ラジカル重合可能な不飽和二重結合を少なくとも１つ含有するラジカル常温常圧で固体であるラジカル重合性モノマー（Ｄ）とが含まれている。溶媒はＴＨＦである。なお、光増感色素は本発明の二段階吸収体（Ａ）、反応開始剤は本発明のエネルギー受容体（Ｂ）と同じ役割を果たすため、これらが含まれていると、正確な実験が困難になる。
得られたホログラム記録材料組成物中のペンタチオフェン、ＤＺＤＳアジドの濃度は、それぞれ０．３質量％、１．９質量％であった。
この組成物を６０ｍｍ×６０ｍｍのガラス基板（厚さ約１ｍｍ）の片面に、乾燥後の厚みがおよそ２２μｍになるようにスピンコートにより塗布し、加熱減圧処理を施し、塗布層から溶媒を除去して、基板と記録層からなる光記録用積層体を得た。
この積層体の記録層に厚み５０μｍのＰＥＴフィルムを積層して、光記録媒体を得た。記録層の上にＰＥＴフィルムを積層したのは、ＴＰ−１Ｇに含まれるラジカル重合性モノマーは、酸素によってラジカル重合が阻害されるおそれがあり、それを防ぐためである。
【００５１】
実施例１と同様にホログラム実験を行った。その結果を図６に示す。図４と同様に短時間で大きな回折効率を示すことが分かった。
式（２−４）で表されるペンタオチフェンの代わりに式（２−５）で表されるビス（デシルジメチルシリル）ペンタチオフェンを用いて、同様の手順で記録媒体を作製し、ホログラム実験を行った結果も同様の回折効率が観測され、従来材料のビアセチルと比較すると、回折効率が８桁以上高くなっていた。ここでも、分散媒に光増感色素と反応開始剤を含まないフォトポリマーを用いる利点が確認された。
【００５２】
実施例１と同様の実験装置を用いて、二段階吸収体（Ａ）であるペンタチオフェンを含有していない光記録媒体、すなわち、エネルギー受容体（Ｂ）とフォトポリマーＴＰ−１Ｇとからなる光記録媒体、および、エネルギー受容体（Ｂ）であるアジド化合物を含有していない光記録媒体、すなわち、二段階吸収体（Ａ）とフォトポリマーＴＰ−１Ｇとからなる光記録媒体を用いた場合には、二段階吸収型のホログラム動作は確認できなかった。
【００５３】
また、（１）第一励起光を遮断し、第二励起光（参照光と物体光の双方）のみを入射した場合、および、（２）第一励起光を照射し、第二励起光のうち、物体光あるいは参照光のどちらか一方のみを照射した場合にも、二段階吸収型のホログラム動作は見られなかった。
このように、分散媒にフォトポリマーのバインダポリマー（Ｃ）と重合性モノマー（Ｄ）を用いることで、二段階吸収エネルギーを効率的に媒体の屈折率変化に反映させ、光記録に好適な大きな回折効率増大に結びつけることが可能となった。
【００５４】
（実施例５）
本例では、エネルギー受容体（Ｂ）としてＤＺＤＳアジドの代わりに、チバ・スペシャルティ・ケミカルズ社のラジカル重合開始剤イルガキュア６５１（式（４−１））またはダロキュア１１７３（式（４−２））を用いた。これらのラジカル重合開始剤を選択したのは、第一励起光、第二励起光の波長、即ち４１０ｎｍ，６６０ｎｍにおいて吸収を持たず、且つラジカル重合開始剤として良好な特性を有しているためである。
具体的には、二段階吸収体（Ａ）としてビス（ジメチル−ｔ−ブチルシリル）ペンタチオフェンを、得られる組成物中の含有量が０．３質量％になるように、ラジカル重合開始剤であるエネルギー受容体（Ｂ）のイルガキュア６５１を２．０質量％になるように、光増感色素および反応開始剤を添加していない市販品のフォトポリマーＴＰ−１Ｇ（ダイソー社製）に分散させて、ホログラム記録材料組成物を調製した。
また、二段階吸収体（Ａ）としてビス（ジメチル−ｔ−ブチルシリル）ペンタチオフェンを、得られる組成物中の含有量が０．３質量％になるように、ラジカル重合開始剤であるエネルギー受容体（Ｂ）のダロキュア１１７３を２．０質量％になるように、光増感色素および反応開始剤を添加していない市販品のフォトポリマーＴＰ−１Ｇ（ダイソー社製）に分散させて、ホログラム記録材料組成物を調製した。これらのラジカル重合開始剤は溶解性が良好であった。
これらの組成物を６０ｍｍ×６０ｍｍのガラス基板（厚さ約１ｍｍ）の片面に、乾燥後の厚みがおよそ１０〜２０μｍになるようにスピンコートにより各々塗布し、加熱減圧処理を施し、塗布層から溶媒を除去して、基板と記録層からなる光記録用積層体を得た。この積層体の記録層に厚み５０μｍのＰＥＴフィルムを積層して、光記録媒体を得た。
この光記録媒体を用いてホログラム実験を行った結果、一定の照射時間に対して得られる回折効率は、実施例４の光記録媒体と比較すると、同条件で換算した結果、イルガキュア６５１を用いたサンプルでは、０．４９倍、ダロキュア１１７３を用いたサンプルでは、０．０５８倍であることが分かった。実施例４のサンプルと比べると回折効率は低いものの、分散媒にゼオネックスを用いた場合に比べて大幅に高効率化が図られた。
【００５５】
（実施例６）
二段階吸収体（Ａ）として式（２−４）のビス（ジメチル−ｔ−ブチルシリル）ペンタチオフェンをＴＨＦ１ｇに溶かし、６０℃で加熱した。ペンタチオフェン量は、得られる組成物中の含有量が０．０３〜０．３質量％の範囲で各々異なる３種類とした。不溶解分はろ過により取り除き、この溶液と、ダイソー社製のフォトポリマーＴＰ−１ＧのＴＨＦ溶液をよく混合させて、ホログラム記録材料組成物を調製した。
本例で用いたＴＰ−１Ｇは、反応開始剤（Ｂ）、バインダーポリマー（Ｃ）および重合性モノマー（Ｄ）を含み、光増感色素は添加されていない。反応開始剤の濃度は２．０質量％であった。
この組成物を６０ｍｍ×６０ｍｍのガラス基板（厚さ約１ｍｍ）の片面に、乾燥後の厚みがおよそ２５μｍになるようにスピンコートにより塗布し、加熱減圧処理を施し、塗布層から溶媒を除去して、基板と記録層からなる光記録用積層体を得た。この積層体の記録層に厚み５０μｍのＰＥＴフィルムを積層して、光記録媒体を得た。
この光記録媒体を用いて実施例1と同様にしてホログラム実験を行い、回折特性を測定した。ただし、本例では、参照光と物体光の光が記録媒体に±２２．５度の角度で当たるように設定した。また、第一励起光である４１０ｎｍの光のパワー密度は０．２２Ｗ／ｃｍ２と０．０２５Ｗ／ｃｍ２と０．００４４Ｗ／ｃｍ２の３種類とし、第二励起光である６６０ｎｍのレーザのパワー密度は１４Ｗ／ｃｍ２とした。ここで参照光と物体光の角度は光記録媒体に対して±２２．５度とした。
露光開始から数秒後に回折効率が最大となった。その最大の回折効率のペンタチオフェン濃度依存性を図７に示す。回折効率は０．０１〜０．１％となり、ＤＺＤＳアジドを開始剤に用いた場合に比べて、回折効率は低いが、数秒で露光できるため感度は高かった。
【００５６】
（実施例７）
二段階吸収体（Ａ）としてビス（ジメチルデルシリル）ペンタチオフェンを、得られる組成物中の０．３質量％になる量に秤量し、これに対してモル比１０倍のカチオン性重合開始剤であるビス（デシルフェニル）ヨードニウム・ヘキサフルオロフォスフェートをエネルギー受容体（Ｂ）として添加した。これらと、メチルフェニル置換シロキサンポリマーバインダー（Ｃ）、１，３−ビス[２−(３｛７−オキサビシクロ[４．１．０]ヘプチル｝エチル]−テトラメチルジシロキサン（重合性モノマー（Ｄ））を混合して、ホログラム記録材料組成物を調製した。
このホログラム記録材料組成物を、６０ｍｍ×６０ｍｍのガラス基板（厚さ約１ｍｍ）の片面に、乾燥後の厚みが１５〜２０μｍになるようにスピンコートにより塗布し、減圧下で加熱処理を施し、塗布層より溶媒を除去して、基板と記録層からなる光記録用積層体を得た。この積層体の記録層に厚み５０μｍのＰＥＴフィルムを積層して、光記録媒体を得た。
そして、実施例１と同様にしてホログラム実験を行い、回折効率を測定したところ、回折効率は約１％と高かった。
【００５７】
（実施例８）
二段階吸収体（Ａ）として式（２−５）のデシル基置換ペンタチオフェンを、０．００１ｇから０．０１ｇの範囲で各々質量が異なる３種類用意し、各々をＴＨＦ１ｇに溶かし、６０℃で加熱した。デシル基置換ペンタチオフェンは実施例４の式（２−４）のビス（ジメチル−ｔ−ブチルシリル）ペンタチオフェンよりも、溶けやすかった。その後、エネルギー受容体（Ｂ）として式（３−１）のＤＺＤＳアジド（東洋合成工業製）０．０５ｇを添加して混合した。この混合液と、ダイソー社製のフォトポリマーＴＰ−１ＧのＴＨＦ溶液をよく混合させた。本例におけるダイソー社ＴＰ−１Ｇは、バインダーポリマー（Ｃ）と重合性モノマー（Ｄ）とを含み、光増感色素（Ａ）および反応開始剤（Ｂ）を含まないものである。
このようにして得たホログラム記録材料組成物におけるペンタチオフェンの濃度は、各々、０．０３質量％、０．１質量％、０．３質量％であった。ＤＺＤＳの濃度は２．０質量％であった。
このホログラム記録材料組成物を、６０ｍｍ×６０ｍｍのガラス基板（厚さ約１ｍｍ）の片面に、乾燥後の厚みが２５μｍになるようにスピンコートにより塗布し、減圧下４０℃で加熱処理を施し、塗布層より溶媒を除去して、基板と記録層からなる光記録用積層体を得た。この積層体の記録層に厚み５０μｍのＰＥＴフィルムを積層して、光記録媒体を得た。
そして、実施例１と同様にしてホログラム実験を行い、回折効率を測定した。ただし、本例では、参照光と物体光の光が記録媒体に±２２．５度の角度で当たるように設定した。また、第一励起光である４１０ｎｍの光のパワー密度は０．２２Ｗ／ｃｍ２と０．０２Ｗ／ｃｍ２の２種類とし、第二励起光である６６０ｎｍのレーザのパワー密度は１４Ｗ／ｃｍ２とした。およそ６０秒の露光で回折効率が最大になった。この最大の回折効率のペンタチオフェン（５Ｔ）濃度依存性を図８に示す。図８から明らかなように、ペンタチオフェン（５Ｔ）濃度が０．０３〜０．３質量％の範囲で、１％以上の回折効率が得られた。
【００５８】
（実施例９）
二段階吸収体（Ａ）として式（２−５）のデシル基置換ペンタチオフェンを、０．００１ｇから０．０１ｇの範囲で各々質量が異なる２種類用意し、各々をＴＨＦ１ｇに溶かし、６０℃で加熱した。デシル基置換ペンタチオフェンは実施例４の式（２−４）のビス（ジメチル−ｔ−ブチルシリル）ペンタチオフェンよりも、溶けやすかった。その後、エネルギー受容体（Ｂ）としてチバ・スペシャルティ・ケミカルズ社製イルガキュア６５１  ０．０５ｇを添加して混合した。この混合液と、ダイソー社製のフォトポリマーＴＰ−１ＧのＴＨＦ溶液をよく混合させた。本例におけるダイソー社ＴＰ−１Ｇは、バインダーポリマー（Ｃ）と重合性モノマー（Ｄ）とを含み、光増感色素（Ａ）および反応開始剤（Ｂ）を含まないものである。
このようにして得たホログラム記録材料組成物におけるペンタチオフェンの濃度は、各々、０．０３質量％、０．３質量％であった。また、イルガキュア６５１の濃度は、２．０質量％であった。
このホログラム記録材料組成物を、６０ｍｍ×６０ｍｍのガラス基板（厚さ約１ｍｍ）の片面に、乾燥後の厚みが２５μｍになるようにスピンコートにより塗布し、減圧下４０℃で加熱処理を施し、塗布層より溶媒を除去して、基板と記録層からなる光記録用積層体を得た。この積層体の記録層に厚み５０μｍのＰＥＴフィルムを積層して、光記録媒体を得た。
そして、実施例１と同様にしてホログラム実験を行い、回折効率を測定した。ただし、本例では、参照光と物体光の光が記録媒体に±２２．５度の角度で当たるように設定した。また、第一励起光である４１０ｎｍの光のパワー密度は０．３８Ｗ／ｃｍ２、０．２６７Ｗ／ｃｍ２、０．０６Ｗ／ｃｍ２の３種類とし、第二励起光である６６０ｎｍのレーザのパワー密度は１４Ｗ／ｃｍ２とした。およそ１５秒の露光で回折効率が最大になった。この最大の回折効率のペンタチオフェン（５Ｔ）濃度依存性を図９に示す。図９から明らかなように、ペンタチオフェン（５Ｔ）濃度が０．０３〜０．３質量％の範囲で、０．５％以上の回折効率が得られた。イルガキュア６５１を用いた場合には、経時変化もなく非常に安定であった。またホログラム画像の書き込み、読み出しでも良好な特性を得た。
【００５９】
なお、上記実施例では、二段階吸収過程を経て光記録媒体に光照射に基づく構造変化（屈折率変化）が起こる様子を、第一励起光（ゲート光）で励起したエリアにおいて、第二励起光である物体光と参照光との二光束干渉により生じた干渉縞により参照光が回折される現象により観測したが、本発明の意図する二段階吸収過程を経た光記録媒体は、それに限られず、第二励起光は一つであっても構わない。
図１に示すように、第一励起により記録可能な最低三重項状態となり、そこに第二励起光を一つ照射だけ照射しても構造変化（屈折率変化）が起こるのであるから、この一つの第二励起光照射によって起こった変化を別の光を照射して透過率の変化を観測する等によって読み取ることとすれば、光記憶・再生を行うことができる。ここでは、構造変化（屈折率変化）が生じた様子を回折光の観測によって確認したに過ぎない。
したがって、三次元の光記録媒体において、第一励起光と第二励起光とを照射すれば、その両者の重なった部分のみにおいて構造変化（屈折率変化）が起こるのであるから、任意の形態の三次元媒体、例えば、ＤＶＤ等の記録層を多層に積層したような媒体において、一段階吸収過程で生じるデータ消去の問題を回避した光記憶・再生が可能となる。
【００６０】
また、照射時間は、本実施例で使用したレーザ光源の出力を上げるか、または、集光レンズの焦点距離を短くすることを行えば、容易に短縮させることができる。ペンタチオフェンの膜は十分な光耐性を有しているからである。本発明で作製した媒体を用いれば、例えば、ビアセチルでは不可能と考えられる薄膜化媒体、すなわち数μｍオーダに薄膜化した媒体においても、実用的な回折光を観測できる。
【図面の簡単な説明】
【００６１】
【図１】機能分担式の二段階吸収型光記録媒体における光記録のメカニズムを示す模式図である。
【図２】従来例１の光記録媒体における回折効率の照射時間依存性を示すグラフである。
【図３】ホログラム実験装置を示す模式図である。
【図４】実施例１の光記録媒体における回折効率の照射時間依存性を示すグラフである。
【図５】従来例２の光記録媒体における回折効率の照射時間依存性を示すグラフである。
【図６】実施例４の光記録媒体における回折効率の照射時間依存性を示すグラフである。
【図７】実施例６の光記録媒体における回折効率のペンタチオフェン濃度依存性を示すグラフである。
【図８】実施例８の光記録媒体における回折効率とペンタチオフェン濃度依存性を示すグラフである。
【図９】実施例９の光記録媒体における回折効率とペンタチオフェン濃度依存性を示すグラフである。
【図１】
2008233516.tif 000014
【図２】
2008233516.tif 000015
【図３】
2008233516.tif 000016
【図４】
2008233516.tif 000017
【図５】
2008233516.tif 000018
【図６】
2008233516.tif 000019
【図７】
2008233516.tif 000020
【図８】
2008233516.tif 000021
【図９】
2008233516.tif 000022